열간 압연 공정 의 권 취 온도 가 550 ℃ 미만 이 되 면 , 강판 의 압연 방향 의 시효 지수 가 25 ㎫ 미만 이 되 어 , 예 를 들 면 왕관 용 으로 제공 한 경우 에 내압 강도 가 저하 하 기 때문 에 , 혹은 , 예 를 들 면 DRD 캔 용 으로 제공 한 경우 에 , DRD 캔 성형 시 에 플랜 지부 에 주름 이 발생 하 는 형상 불량 을 초래 한다 . 따라서 , 권 취 온도 는 550 ℃ 이상 으로 한다 . 한편 , 권 취 온도 가 750 ℃ 보다 높 아 지 면 , 강판 의 페라이트 의 일부 가 조대 화 하 고 , 강판 의 강도 가 저하 하 여 , 예 를 들 면 왕관 용 으로 제공 한 경우 에 내압 강도 가 저하 한다 . 또한 , 강판 을 예 를 들 면 DRD 캔 용 으로 제공 한 경우 에 , DRD 캔 성형 시 에 플랜 지부 에 주름 이 발생 하 는 형상 불량 을 초래 한다 . 따라서 , 권 취 온도 는 750 ℃ 이하 가 바람직 하 다 . 바람직 하 게 는 600 ℃ 이상 700 ℃ 이하 이 다 .